(57)【特許請求の範囲】
【請求項１】
下記化学式２から選択される１つ以上の銀化合物及び下記化学式３から選択される１つ以上のアンモニウムカルバメート系化合物とを反応させて得られる、銀及びアンモニウムカルバメート系化合物からなる銀錯体化合物。
【化２】
0005638965.tif 000009
（上記式で、ｎは１〜４の整数であり、Ｘは酸素、硫黄、ハロゲン、シアノ、シアネート、カーボネート、ニトレート、ニトライト、サルフェート、ホスフェート、チオシアネート、クロレート、パークロレート、テトラフルオロボレート、アセチルアセトネート、アセテート、ラクテート、及びオキサレートで構成された群から選択される置換基である）
【化３】
0005638965.tif 000010
（上記式で、Ｒ1、Ｒ2、Ｒ3、Ｒ4、及びＲ5は、互い独立的に、それぞれ水素、炭素数１〜３０個の脂肪族アルキル基、炭素数１〜３０個の脂環族アルキル基、フェニル基、炭素数１〜６個のアルコキシ、ヒドロキシ、シアノ、及びアミノから選択される官能基で置換されたアルキル基若しくは置換されたフェニル基、モルホリニル、ピペリジニル、ピペラジニル、ピロリル、イミダゾリル、またはピリジニルであり、ただし、Ｒ1〜Ｒ5がいずれも水素である場合を除く。）
【請求項２】
銀錯体化合物は、下記化学式１であることを特徴とする請求項１に記載の銀錯体化合物。
【化１】
0005638965.tif 000011
（上記式で、Ａは上記化学式３の化合物であり、ｍは０．７〜２．５である）
【請求項３】
上記化学式２の銀化合物は、酸化銀、チオシアネート化銀、シアン化銀、シアネート化銀、炭酸銀、硝酸銀、亜硝酸銀、硫酸銀、燐酸銀、過塩素酸銀、四フッ素ボレート化銀、アセチルアセトネート化銀、酢酸銀、乳酸銀、及びシュウ酸銀から選択される何れか１つ以上のものであることを特徴とする請求項１に記載の銀錯体化合物。
【請求項４】
前記Ｒ1及びＲ2は炭素数１〜１４個の脂肪族アルキル基であり、Ｒ3、Ｒ4、及びＲ5は互いに独立的に水素または炭素数１〜１４個の脂肪族アルキル基であることを特徴とする請求項１または２に記載の銀錯体化合物。
【請求項５】
前記Ｒ1、Ｒ2、Ｒ3、Ｒ4、及びＲ5は、互い独立的に、水素、メチル、エチル、プロピル、イソプロピル、ブチル、イソブチル、ｔ‐ブチル、アミル、ヘキシル、エチルヘキシル、ヘプチル、オクチル、イソオクチル、ノニル、デシル、ドデシル、ヘキサデシル、オクタデシル、ドコデシル、シクロプロピル、シクロペンチル、シクロヘキシル、メトキシエチル、メトキシプロピル、シアノエチル、ヒドロキシエチル、アミノエチル、メトキシエトキシエチル、メトキシエトキシエトキシエチル、モルホリニル、ピペリジニル、ピペラジニル、ピロリル、イミダゾリル、ピリジニル、フェニル、メトキシフェニル、及びシアノフェニルから選択されることを特徴とする請求項１に記載の銀錯体化合物。
【請求項６】
アンモニウムカルバメート系化合物は、エチルアンモニウムエチルカルバメート、ｎ−プロピルアンモニウムｎ−プロピルカルバメート、イソプロピルアンモニウムイソプロピルカルバメート、ｎ−ブチルアンモニウムｎ−ブチルカルバメート、イソブチルアンモニウムイソブチルカルバメート、ｔ−ブチルアンモニウムｔ−ブチルカルバメート、２−エチルヘキシルアンモニウム２−エチルヘキシルカルバメート、オクタデシルアンモニウムオクタデシルカルバメート、２−メトキシエチルアンモニウム２−メトキシエチルカルバメート、２−シアノエチルアンモニウム２−シアノエチルカルバメート、２−ヒドロキシエチルアンモニウム２−ヒドロキシエチルカルバメート、アミノエチルアンモニウムアミノエチルカルバメート、ジブチルアンモニウムジブチルカルバメート、ジオクタデシルアンモニウムジオクタデシルカルバメート、メチルデシルアンモニウムメチルデシルカルバメート、モルホリウムモルホリンカルバメート、及びピリジウムエチルヘキシルカルバメートから選択されることを特徴とする請求項１に記載の銀錯体化合物。
【請求項７】
前記化学式２の化合物の銀化合物は、酸化銀、炭酸銀またはその混合物であることを特徴とする請求項１に記載の銀錯体化合物。
【請求項８】
請求項１乃至７から選択される何れか一項の銀錯体化合物を用いて薄膜を形成した後、酸化処理、還元処理、熱処理、化学蒸着、プラズマ蒸着、スパッタリング、電気メッキ、リソグラフィー工程、赤外線、電子線、またはレーザー処理を施して、金属または金属酸化物膜を形成する方法。
【請求項９】
前記薄膜は、基板上に塗布して形成することを特徴とする請求項８に記載の金属または金属酸化物膜を形成する方法。
【請求項１０】
前記基板は、ガラス、シリコン、ポリエステル、ポリイミド、紙から選択されることを特徴とする請求項８に記載の金属または金属酸化物膜を形成する方法。
【請求項１１】
前記熱処理は、空気、窒素、アルゴン、水素、またはこれらの混合ガスで進行させることを特徴とする請求項８に記載の金属または金属酸化物膜を形成する方法。
【請求項１２】
前記塗布は、スピンコーティング、ロールコーティング、スプレーコーティング、ディップコーティング、フローコーティングから選択される塗布方法であることを特徴とする請求項９に記載の金属または金属酸化物膜を形成する方法。
【請求項１３】
前記塗布は、インクジェットプリンティング、オフセットプリンティング、スクリーンプリンティング、グラビアプリンティング、フレキソプリンティングから選択されるプリンティング方法によるものであることを特徴とする請求項９に記載の金属または金属酸化物膜を形成する方法。
【請求項１４】
前記銀錯体化合物を用いた塗布は、銀錯体化合物を、アルコール、グリコール、アセテート、エーテル、ケトン、脂肪族炭化水素、芳香族炭化水素、及びハロゲン化炭化水素から選択される溶媒に溶解して製造した銀錯体化合物溶液を利用することを特徴とする請求項９に記載の金属または金属酸化物膜を形成する方法。
【請求項１５】
前記溶媒がメタノール、エタノール、イソプロパノール、ブタノール、エチレングリコール、グリセリン、エチルアセテート、ブチルアセテート、カルビトールアセテート、ジエチルエーテル、テトラヒドロフラン、ジオキサン、メチルエチルケトン、アセトン、ヘキサン、ヘプタン、ベンゼン、トルエン、クロロホルム、メチレンクロライド、カーボンテトラクロライドから選択される何れか１つ以上であることを特徴とする請求項１４に記載の金属または金属酸化物膜を形成する方法。
【請求項１６】
請求項１乃至７の何れか一項に記載の銀錯体化合物をアルコール、グリコール、アセテート、エーテル、ケトン、脂肪族炭化水素、芳香族炭化水素、及びハロゲン化炭化水素から選択される溶媒に溶解して製造した銀錯体化合物溶液。
【請求項１７】
前記溶媒がメタノール、エタノール、イソプロパノール、ブタノール、エチレングリコール、グリセリン、エチルアセテート、ブチルアセテート、カルビトールアセテート、ジエチルエーテル、テトラヒドロフラン、ジオキサン、メチルエチルケトン、アセトン、ヘキサン、ヘプタン、ベンゼン、トルエン、クロロホルム、メチレンクロライド、カーボンテトラクロライドから選択される何れか１つ以上であることを特徴とする請求項１６に記載の銀錯体化合物溶液。
【請求項１８】
下記化学式２の１つ以上の銀化合物と、一つ以上の化学式３のアンモニウムカルバメート系化合物とを、溶媒の存在下で、常温で反応させて銀錯体化合物を製造する方法。
【化２】
0005638965.tif 000012
（上記式で、ｎは１〜４の整数であり、Ｘは酸素、硫黄、ハロゲン、シアノ、シアネート、カーボネート、ニトレート、ニトライト、サルフェート、ホスフェート、チオシアネート、クロレート、パークロレート、テトラフルオロボレート、アセチルアセトネート、アセテート、ラクテート、及びオキサレートで構成された群から選択される置換基である）
【化３】
0005638965.tif 000013
（上記式で、Ｒ1、Ｒ2、Ｒ3、Ｒ4、及びＲ5は、互い独立的に、それぞれ水素、炭素数１〜３０個の脂肪族アルキル基、炭素数１〜３０個の脂環族アルキル基、フェニル基、炭素数１〜６個のアルコキシ、ヒドロキシ、シアノ、及びアミノから選択される官能基で置換されたアルキル基若しくは置換されたフェニル基、モルホリニル、ピペリジニル、ピペラジニル、ピロリル、イミダゾリル、またはピリジニルであり、ただし、Ｒ1〜Ｒ5がいずれも水素である場合を除く。）
【請求項１９】
銀錯体化合物は、下記化学式１であることを特徴とする請求項１８に記載の銀錯体化合物を製造する方法。
【化１】
0005638965.tif 000014
（上記式で、Ａは化学式３の化合物であり、ｍは０．７〜２．５である）
【請求項２０】
前記溶媒は、メタノール、エタノール、イソプロパノール、ブタノール、エチレングリコール、グリセリン、エチルアセテート、ブチルアセテート、カルビトールアセテート、ジエチルエーテル、テトラヒドロフラン、ジオキサン、メチルエチルケトン、アセトン、ヘキサン、ヘプタン、ベンゼン、トルエン、クロロホルム、メチレンクロライド、カーボンテトラクロライドから選択される何れか１つ以上であることを特徴とする請求項１８に記載の銀錯体化合物の製造方法。
【請求項２１】
下記化学式２から選択される１つ以上の銀化合物と、下記化学式３〜化学式５から選択される１つ以上のアンモニウムカルバメート系化合物またはアンモニウムカーボネート系化合物とを反応させて得られる、銀及びアンモニウムカルバメート系化合物からなる銀錯体化合物。
【化２】
0005638965.tif 000015
（上記式で、ｎは１〜４の整数であり、Ｘは酸素、硫黄、ハロゲン、シアノ、シアネート、カーボネート、ニトレート、ニトライト、サルフェート、ホスフェート、チオシアネート、クロレート、パークロレート、テトラフルオロボレート、アセチルアセトネート、アセテート、ラクテート、及びオキサレートで構成された群から選択される置換基である）
【化３】
0005638965.tif 000016
【化４】
0005638965.tif 000017
【化５】
0005638965.tif 000018
（上記式で、Ｒ1、Ｒ2、Ｒ3、Ｒ4、Ｒ5及びＲ6は、互いに独立的に、水素、メチル、エチル、プロピル、イソプロピル、ブチル、イソブチル、アミル、ヘキシル、エチルヘキシル、ヘプチル、オクチル、イソオクチル、ノニル、デシル、ドデシル、ヘキサデシル、オクタデシル、ドコデシル、シクロプロピル、シクロペンチル、シクロヘキシル、アリル、メトキシ、メトキシエチル、メトキシプロピル、シアノエチル、エトキシ、ブトキシ、ヘキシルオキシ、メトキシエトキシエチル、メトキシエトキシエトキシエチル、ヘキサメチレンイミン、モルホリニル、ピペリジニル、ピペラジニル、エチレンジアミン、プロピレンジアミン、ヘキサメチレンジアミン、トリエチレンジアミン、ピロリル、イミダゾリル、ピリジニル、カルボキシメチル、トリメトキシシリルプロピル、トリエトキシシリルプロピル、フェニル、メトキシフェニル、シアノフェニル、フェノキシ、トリル、ベンジル、ポリアリルアミンまたはポリエチレンアミンである）
【請求項２２】
アンモニウムカーボネート系化合物は、アンモニウムカーボネート（ａｍｍｏｎｉｕｍ ｃａｒｂｏｎａｔｅ）、アンモニウムバイカーボネート（ａｍｍｏｎｉｕｍ ｂｉｃａｒｂｏｎａｔｅ）、エチルアンモニウムカーボネート、イソプロピルアンモニウムカーボネート、イソプロピルアンモニウムバイカーボネート、ｎ−ブチルアンモニウムカーボネート、イソブチルアンモニウムカーボネート、ｔ−ブチルアンモニウムカボネート、ｔ−ブチルアンモニウムバイカーボネート、２−エチルヘキシルアンモニウムカーボネート、２−エチルヘキシルアンモニウムバイカーボネート、２−メトキシエチルアンモニウムカーボネート、２−メトキシエチルアンモニウムバイカーボネート、２−シアノエチルアンモニウムカーボネート、２−シアノエチルアンモニウムバイカーボネート、オクタデシルアンモニウムカーボネート、ジブチルアンモニウムカーボネート、ジオクタデシルアンモニウムカーボネート、ジオクタデシルアンモニウムバイカーボネート、メチルデシルアンモニウムカーボネート、ヘキサメチレンイミニウムカーボネート、モルホリンアンモニウムカーボネート、ベンジルアンモニウムカーボネート、トリエトキシシリルプロピルアンモニウムカーボネート、ピリジウムバイカーボネート、トリエチレンジアミニウムカーボネート、及びトリエチレンジアミニウムバイカーボネートから選択されることを特徴とする請求項２１に記載の銀錯体化合物。
【発明の詳細な説明】
【技術分野】
【０００１】
本発明は、銀化合物とアンモニウムカルバメート系化合物とを反応して得られる新規な有機銀錯体化合物及びこれの製造方法に関するものである。
【背景技術】
【０００２】
Ｕｌｌｍａｎｎ‘ｓ  Ｅｎｃｙｃｌｏｐｅｄｉａ  ｏｆ  Ｉｎｄ．Ｃｈｅｍ．，  Ｖｏｌ．Ａ２４，１０７（１９９３）では、銀（ｓｉｌｖｅｒ）は、貴金属であって、酸化され難く、電気及び熱伝導度に優れており、触媒及び抗菌作用などを有しているため、銀及び銀化合物は、合金、メッキ、医薬、写真、電気電子、繊維、洗剤、家電など、産業全般に広く使用されると記述されている。
また、銀化合物は、有機物及び高分子合成に触媒として使用することができて、特に、最近は、電気電子部品回路で鉛使用の規制及び低抵抗金属配線、印刷回路基板（ＰＣＢ）、軟性回路基板（ＦＰＣ）、無線認識タグ（ＲＦＩＤ）用アンテナ、そしてプラズマディスプレイ（ＰＤＰ）、液晶ディスプレイ（ＴＦＴ−ＬＣＤ）、有機発光ダイオード（ＯＬＥＤ）、フレキシブルディスプレイ、及び有機薄膜トランジスタ（ＯＴＦＴ）などのような新しい分野で、金属パターンを必要とするか、電極として使用するなど、銀に対する関心が高まっている。銀を使用する場合、大部分粉末やバインダと溶剤が含まれたペースト状として直接使用するか、硝酸銀のような銀化合物を水溶液または有機溶媒上で他の化合物と反応して、ナノ粒子を含む多様な形態の銀及び有機銀化合物を製造して使用している。このような有機銀化合物は、化学蒸着（ＣＶＤ）、プラズマ蒸着、スパッタリング、電気メッキ、露光（ｐｈｏｔｏｌｉｔｈｏｇｒａｐｈｙ）、電子線（ｅｌｅｃｔｒｏｎ  ｂｅａｍ）、レーザーなど、多様な方法により金属パターンを形成させるに使用されている。
【０００３】
有機銀化合物の中で、錯体化合物（Ｏｒｇａｎｉｃ  Ｓｉｌｖｅｒ  Ｃｏｍｐｌｅｘｅｓ）の配位子として一般に最もよく知られているものは、カルボキシル酸（Ｐｒｏｇ．  Ｉｎｏｒｇ．  Ｃｈｅｍ．，１０，ｐ２３３（１９６８））であって、銀を含む金属カルボキシレート錯体は、一般に光に敏感で、有機溶媒で溶解度が低く（Ｊ．  Ｃｈｅｍ．  Ｓｏｃ．，（Ａ）．，ｐ５１４（１９７１）、米国特許第５，５３４，３１２号（１９９６．７．９））、分解温度が高いため、製造上の容易さにもかかわらず、応用に限界がある。このような問題点を解決するために、Ｊ．  Ｉｎｏｒｇ．  Ｎｕｃｌ．  Ｃｈｅｍ．，  ４０，  ｐ１５９９（１９７８），  Ａｎｇ．  Ｃｈｅｍ．，  Ｉｎｔ．  Ｅｄ．  Ｅｎｇｌ．，  ３１，  ｐ７７０（１９９２），  Ｅｕｒ．  Ｊ．  Ｓｏｌｉｄ  Ｓｔａｔｅ  Ｉｎｏｒｇ．  Ｃｈｅｍ．，  ３２，  ｐ２５（１９９５），  Ｊ．  Ｃｈｅｍ．  Ｃｒｙｓｔ．，  ２６，  ｐ９９（１９９６），  Ｃｈｅｍ．  Ｖａｐｏｒ  Ｄｅｐｏｓｉｔｉｏｎ，  ７，  １１１（２００１），  Ｃｈｅｍ．  Ｍａｔｅｒ．，  １６，  ２０２１（２００４）、米国特許第５，７０５，６６１号（１９９８．１．６）、韓国特許公開公報第２００３−００８５３５７号（２００３．１１．５）では、様々な方法が提案されているが、例えば、カルボキシル酸の中でアルキル鎖が長い化合物を使用するか、アミン化合物やホスフィン化合物などを含ませる方法などが挙げられる。しかしながら、今まで、銀から誘導される化合物の誘導体は、限定されており、しかも、これらが安定性及び溶解性が欠如されているか、金属へのパターンを形成するには分解温度が高く、分解速度が遅いという短所がある。
【０００４】
したがって、本発明者らは、このような問題点を解決するために鋭意研究した結果、本発明に到達した。
【０００５】
一方、１９４８年に公開された英国特許公報第６０９、８０７号には、アンモニウムカーボネートまたはアンモニウムカルバメートと遷移金属塩とを反応させて、二酸化炭素の発生とともにアンモニアが配位された遷移金属塩を製造する方法が公知されており、前記発明の製造方法によってアンモニアが配位された銀錯化合物を製造することができると記載しているが、驚くべきことに、本発明者らは、酸化銀などの銀化合物にアンモニウムカーボネートまたはアンモニウムカルバメートを加えると、二酸化炭素が発生せずに銀がアンモニウムカーボネートまたはアンモニウムカルバメートとの複合体形態の安定した銀錯体に形成され、固体として分離され、前記生成された銀錯体を用いて容易に銀薄膜を製造できることを確認した。
【０００６】
即ち、本発明による銀錯体は、様々な反応条件を通じて、安定性及び溶媒に対する溶解性に優れており、薄膜形成が容易であって、容易に金属パターンが可能であり、また、低い温度で分解され、銀金属の薄膜または粉末の形成が非常に容易な、多様な構造を有する特徴がある。
【発明の概要】
【発明が解決しようとする課題】
【０００７】
本発明の目的は、銀化合物とアンモニウムカルバメート系化合物とを反応して誘導される新規な有機銀錯体化合物及びこれの製造方法を提供することにある。
【０００８】
本発明の他の目的は、安定性及び溶解性に優れており、薄膜形成が容易な新規な有機銀錯体化合物及びこれの製造方法を提供することにあり、本発明のもう一つの目的は、低い温度で分解され、高純度の金属薄膜の形成が可能な、新規な有機銀錯体化合物及びこれの製造方法を提供することにある。
【課題を解決するための手段】
【０００９】
上記の目的を達成するために、本発明は、下記化学式２で表される銀化合物と、下記化学式３で表されるアンモニウムカルバメート系化合物とを反応して、新規な有機銀錯体化合物及びこれの製造方法を発明した。
【００１０】
【化２】
0005638965.tif 000002
【００１１】
【化３】
0005638965.tif 000003
【００１２】
上記化学式２において、ｎは、１〜４の整数であり、Ｘは、酸素、硫黄、ハロゲン、シアノ、シアネート、カーボネート、ニトレート、ニトライト、サルフェート、ホスフェート、チオシアネート、クロレート、パークロレート、テトラフルオロボレート、アセチルアセトネート、カルボキシレートなどであって、具体的に例えば、酸化銀、チオシアネート化銀、硫化銀、塩化銀、シアン化銀、シアネート化銀、炭酸銀、硝酸銀、亜硝酸銀、硫酸銀、燐酸銀、過塩素酸銀、四フッ素ボレート化銀、アセチルアセトネート化銀、酢酸銀、乳酸銀、及び、シュウ酸銀などが挙げられるが、特にこれに限定されるものではないが、本発明では、酸化銀や炭酸銀を使用することが反応性や後処理面で好ましい。
【００１３】
また、化学式３において、Ｒ１、Ｒ２、Ｒ３、Ｒ４、及びＲ５は、互いに独立的に、それぞれ水素、炭素数１〜３０個の脂肪族や脂環族のアルキル基、アリル基、若しくはアラルキル基、置換アルキル基若しくは置換アリル基、ヘテロ環化合物基、又は高分子化合物基である。
【００１４】
前記化学式３において、Ｒ１、Ｒ２、Ｒ３、Ｒ４、及びＲ５は、具体的に例えば、水素、メチル、エチル、プロピル、イソプロピル、ブチル、イソブチル、アミル、ヘキシル、エチルヘキシル、ヘプチル、オクチル、イソオクチル、ノニル、デシル、ドデシル、ヘキサデシル、オクタデシル、ドコデシル、シクロプロピル、シクロペンチル、シクロヘキシル、アリル、メトキシ、メトキシエチル、メトキシプロピル、シアノエチル、エトキシ、ブトキシ、ヘキシルオキシ、メトキシエトキシエチル、メトキシエトキシエトキシエチル、ヘキサメチレンイミン、モルホリン、ピペリジン、ピペラジン、エチレンジアミン、プロピレンジアミン、ヘキサメチレンジアミン、トリエチレンジアミン、ピロール、イミダゾール、ピリジン、カルボキシメチル、トリメトキシシリルプロピル、トリエトキシシリルプロピル、フェニル、メトキシフェニル、シアノフェニル、フェノキシ、トリル、ベンジルなどが挙げられるが、特にこれに限定されるものではない。
【００１５】
前記化学式３で表されるアンモニウムカルバメート系化合物として例えば、アンモニウムカルバメート、エチルアンモニウムエチルカルバメート、イソプロピルアンモニウムイソプロピルカルバメート、ｎ−ブチルアンモニウムｎ−ブチルカルバメート、イソブチルアンモニウムイソブチルカルバメート、ｔ−ブチルアンモニウムｔ−ブチルカルバメート、２−エチルヘキシルアンモニウム２−エチルヘキシルカルバメート、オクタデシルアンモニウムオクタデシルカルバメート、２−メトキシエチルアンモニウム２−メトキシエチルカルバメート、２−シアノエチルアンモニウム２−シアノエチルカルバメート、ジブチルアンモニウムジブチルカルバメート、ジオクタデシルアンモニウムジオクタデシルカルバメート、メチルデシルアンモニウムメチルデシルカルバメート、ヘキサメチレンイミニウムヘキサメチレンイミンカルバメート、モルホリウムモルホリンカルバメート、ピリジニュムエチルヘキシルカルバメート、トリエチレンジアミニウムイソプロピルバイカルバメート、ベンジルアンモニウムベンジルカルバメート、トリエトキシシリルプロピルアンモニウムトリエトキシシリルプロピルカルバメートなどが挙げられる。
【００１６】
本発明でアンモニウムカルバメート系化合物のうち、１次アミン置換されたアルキルアンモニウムアルキルカルバメートは反応性及び安定性面で２次または３次アミンより優れるため、さらに好ましい。
【００１７】
このようなアンモニウムカルバメート系化合物及び後述のアンモニウムカーボネート系化合物の種類及び製造方法は特に制限する必要はない。例えば、Ｊ．Ａｍ．Ｃｈｅｍ．Ｓｏｃ．，７０，ｐ３８６５（１９４８）、Ｊ．Ａｍ．Ｃｈｅｍ．Ｓｏｃ．，７３、ｐ１８２９（１９５１）、Ｊ．Ｐｒａｋｔ．Ｃｈｅｍ．，９，ｐ２１７（１９５９）、Ｊ．Ａｍ．Ｃｈｅｍ．Ｓｏｃ．，１２３，ｐ１０３９３（２００１）、Ｌａｎｇｍｕｉｒ，１８、７１２４（２００２）、米国特許第４、５４２、２１４号（１９８５．９．１７）では、１次アミン、２次アミン、３次アミン、または少なくとも１つ以上のこれらの混合物と二酸化炭素から製造できると記述しており、アミン１モル当り０．５モルを使用すると、アンモニウムカーボネート系化合物が、そして１モル以上の場合は、アンモニウムバイカーボネート系化合物を得ることができる。この際、常圧または加圧状態で特別な溶媒を使用せずに直接製造するか、溶媒を使用する場合、メタノール、エタノール、イソプロパノール、ブタノールのようなアルコール類、エチレングリコール、グリセリンのようなグリコール類、エチルアセテート、ブチルアセテート、カルビトールアセテートのようなアセテート類、ジエチルエーテル、テトラヒドロフラン、ジオキサンのようなエーテル類、メチルエチルケトン、アセトンのようなケトン類、ヘキサン、ヘプタンのような炭化水素系、ベンゼン、トルエンのような芳香族、そしてクロロホルムやメチレンクロライド、カーボンテトラクロライドのようなハロゲン置換溶媒などが挙げられて、二酸化炭素は、気相状態でバブリング（ｂｕｂｂｌｉｎｇ）するか、固体相ドライアイスを使用することができて、超臨界（ｓｕｐｅｒｃｒｉｔｉｃａｌ）状態でも反応することができる。本発明で使用されるアンモニウムカルバメート系誘導体及びアンモニウムカーボネート誘導体の製造には、上記の方法の他にも、最終物質の構造が同一であれば、公知の如何なる方法を使用してもよい。即ち、製造のための溶媒、反応温度、濃度または触媒などを特に限定する必要はなく、製造収率にも影響しない。
【００１８】
このように製造されたアンモニウムカルバメート系化合物と銀化合物とを反応して、有機銀錯体化合物を製造することができる。例えば、化学式２に示したような少なくとも一つ以上の銀化合物と、化学式３に示したような少なくとも一つ以上のアンモニウムカルバメート系誘導体とを、窒素雰囲気の常圧または加圧状態で、溶媒を使用せずに直接反応するか、溶媒を使用する場合、メタノール、エタノール、イソプロパノール、ブタノールのようなアルコール類、エチレングリコール、グリセリンのようなグリコール類、エチルアセテート、ブチルアセテート、カルビトールアセテートのようなアセテート類、ジエチルエーテル、テトラヒドロフラン、ジオキサンのようなエーテル類、メチルエチルケトン、アセトンのようなケトン類、ヘキサン、ヘプタンのような炭化水素系、ベンゼン、トルエンのような芳香族、そしてクロロホルムやメチレンクロライド、カーボンテトラクロライドのようなハロゲン置換溶媒などを使用することができる。しかしながら、本発明の有機銀錯体化合物の製造方法は、特に制限する必要はない。即ち、最終物質の構造が同一であれば、公知の如何なる方法を使用してもよい。
【００１９】
本発明による銀錯体化合物の構造は下記化学式１で表される。
【００２０】
【化１】
0005638965.tif 000004
【００２１】
（Ａは化学式３の化合物であり、ｍは０．７〜２．５である。）
【００２２】
本発明による銀錯体は白色の固体として分離され、前記錯体に温度を加えて分解された化合物は酸化された状態ではない導電性を有する０価の銀であり、銀錯体化合物のＩＲスペクトルである図３からＣ＝Ｏ吸収バンドが観察されて、製造時に二酸化炭素の発生がなく、図１の１Ｈ  ＮＭＲスペクトル、図２の１３Ｃ  ＮＭＲスペクトルからアンモニウムカルバメート系化合物の作用基を確認することができる。
【００２３】
本発明による銀錯体化合物は、図４、図５の銀錯体化合物のＴＧＡ熱分解曲線（ｔｈｅｒｍｏｇｒａｍ）とＤＳＣ熱分解曲線（ｔｈｅｒｍｏｇｒａｍ）に図示されたように、特定温度での融点と分解挙動パターンが存在して、融解された状態の銀錯体をまた冷却しても安定した固体状態の銀錯体に回復される。
【００２４】
本発明による有機銀錯体化合物は、メタノールのようなアルコール類、エチルアセテートのようなエステル類、テトラヒドロフランのようなエーテル類溶媒など、上記の本発明の有機銀錯体化合物を製造する溶媒を含む多様な溶媒によく溶ける特徴があり、従って銀錯体化合物は、塗布やプリンティング工程に容易に適用可能であり、また、保管などの安定性においても、非常に安定した溶液を形成して、３ヶ月以上安定的に溶液状態に保管可能である。
【００２５】
また、本発明の有機銀錯体化合物溶液をガラス、シリコンウェハ、ポリエステルやポリイミドのような高分子フィルム、紙などのような基板にコーティングして薄膜を製造するか、直接プリンティングすることができる。薄膜製造及びプリンティング方法としては、それぞれスピン（ｓｐｉｎ）コーティング、ロール（ｒｏｌｌ）コーティング、スプレーコーティング、ディップ（ｄｉｐ）コーティング、フロー（ｆｌｏｗ）コーティングと、インクジェットプリンティング、オフセットプリンティング、スクリーンプリンティング、グラビアプリンティング、フレキソプリンティングなどが可能である。
【００２６】
このようにして得られた薄膜を酸化または還元処理や熱処理するか、有機銀錯体化合物を、化学蒸着（ＣＶＤ）、プラズマ蒸着、スパッタリング、電気メッキ、リソグラフィー工程（ｌｉｔｈｏｇｒａｐｈｙ）、赤外線、電子線（ｅｌｅｃｔｒｏｎ  ｂｅａｍ）、レーザー（ｌａｓｅｒ）処理を通じて、金属または金属酸化物パターンを形成させるのにも利用することができる。上記の熱処理は、通常の不活性雰囲気下で熱処理することもできるが、必要に応じて、空気中でまたは水素と空気または他の不活性ガスとの混合ガスでも熱処理が可能である。
【発明を実施するための形態】
【００２７】
以下、実施例を通じて本発明を詳細に説明するが、本発明がこれらの実施例に限定されるものではない。また、参考例として化学式２で表される銀化合物と、下記化学式４又は化学式５で表されるアンモニウムカーボネート系化合物とを反応して得られる有機銀錯体化合物及びこれの製造方法についてもあわせて説明する。
【００２８】
【化４】
0005638965.tif 000005
【００２９】
【化５】
0005638965.tif 000006
【００３０】
なお、化学式４及び化学式５において、Ｒ１、Ｒ２、Ｒ３、Ｒ４、Ｒ５及びＲ６は、互いに独立的に、それぞれ水素、炭素数１〜３０個の脂肪族や脂環族のアルキル基またはアリル基、置換基が炭素数１〜６個のアルコキシ、シアノ及びアミノから選択される置換アルキル基や置換アリル基、またはヘテロ環化合物基であることが好ましい。Ｒ１、Ｒ２、Ｒ３、Ｒ４、Ｒ５及びＲ６は、具体的に例えば、水素、メチル、エチル、プロピル、イソプロピル、ブチル、イソブチル、アミル、ヘキシル、エチルヘキシル、ヘプチル、オクチル、イソオクチル、ノニル、デシル、ドデシル、ヘキサデシル、オクタデシル、ドコデシル、シクロプロピル、シクロペンチル、シクロヘキシル、アリル、メトキシ、メトキシエチル、メトキシプロピル、シアノエチル、エトキシ、ブトキシ、ヘキシルオキシ、メトキシエトキシエチル、メトキシエトキシエトキシエチル、ヘキサメチレンイミン、モルホリン、ピペリジン、ピペラジン、エチレンジアミン、プロピレンジアミン、ヘキサメチレンジアミン、トリエチレンジアミン、ピロール、イミダゾール、ピリジン、カルボキシメチル、トリメトキシシリルプロピル、トリエトキシシリルプロピル、フェニル、メトキシフェニル、シアノフェニル、フェノキシ、トリル、ベンジル、及びその誘導体、そして、ポリアリルアミンやポリエチレンアミンのような高分子化合物、及びそれらの誘導体などが挙げられるが、特にこれに限定されるものではなく、ヒドロキシであってもよい。
【００３１】
前記化学式４及び化学式５で表されるアンモニウムカーボネート系化合物として具体的に例えば、アンモニウムカーボネート（ａｍｍｏｎｉｕｍ  ｃａｒｂｏｎａｔｅ）、アンモニウムバイカーボネート（ａｍｍｏｎｉｕｍ  ｂｉｃａｒｂｏｎａｔｅ）、エチルアンモニウムカーボネート、イソプロピルアンモニウムカーボネート、イソプロピルアンモニウムバイカーボネート、ｎ−ブチルアンモニウムカーボネート、イソブチルアンモニウムカーボネート、ｔ−ブチルアンモニウムカボネート、ｔ−ブチルアンモニウムバイカーボネート、２−エチルヘキシルアンモニウムカーボネート、２−エチルヘキシルアンモニウムバイカーボネート、２−メトキシエチルアンモニウムカーボネート、２−メトキシエチルアンモニウムバイカーボネート、２−シアノエチルアンモニウムカーボネート、２−シアノエチルアンモニウムバイカーボネート、オクタデシルアンモニウムカーボネート、ジブチルアンモニウムカーボネート、ジオクタデシルアンモニウムカーボネート、ジオクタデシルアンモニウムバイカーボネート、メチルデシルアンモニウムカーボネート、ヘキサメチレンイミニウムカーボネート、モルホリンアンモニウムカーボネート、ベンジルアンモニウムカーボネート、トリエトキシシリルプロピルアンモニウムカーボネート、ピリジウムバイカーボネート、トリエチレンジアミニウムカーボネート、トリエチレンジアミニウムバイカーボネート、及びその誘導体などが挙げられる。
【００３２】
参考例である化学式２で表される銀化合物と、下記化学式４又は化学式５で表されるアンモニウムカーボネート系化合物とを反応して得られる銀錯体化合物の構造は下記化学式１で表される。
【００３３】
【化１】
0005638965.tif 000007
【００３４】
（Ａは化学式４乃至化学式５の化合物であり、ｍは０．７〜２．５である。）
【００３５】
この参考例による銀錯体は白色の固体として分離され、前記錯体に温度を加えて分解された化合物は酸化された状態ではない導電性を有する０価の銀であり、銀錯体化合物のＩＲスペクトルである図８及び図１３からＣ＝Ｏ吸収バンドが観察されて、製造時に二酸化炭素の発生がなく、図６及び図１１の１Ｈ  ＮＭＲスペクトル、図７及び図１２の１３Ｃ  ＮＭＲスペクトルからアンモニウムカーボネート系化合物の作用基を確認することができる。
【００３６】
参考例による銀錯体化合物は、図９、図１０、図１４及び図１５の銀錯体化合物のＴＧＡ熱分解曲線（ｔｈｅｒｍｏｇｒａｍ）とＤＳＣ熱分解曲線（ｔｈｅｒｍｏｇｒａｍ）に図示されたように、特定温度での融点と分解挙動パターンが存在して、融解された状態の銀錯体をまた冷却しても安定した固体状態の銀錯体に回復される。
【００３７】
（実施例１）
酸化銀と２−エチルヘキシルアンモニウム２−エチルヘキシルカルバメートとの反応
【００３８】
攪拌器付き５０ｍｌのシュレンク（Ｓｃｈｌｅｎｋ）フラスコに、粘性のある液体の２−エチルヘキシルアンモニウム２−エチルヘキシルカルバメート３．２５ｇ（１０．７５ミリモル）を１０ｍｌのメタノールに溶解させた後、酸化銀１．０ｇ（４．３１ミリモル）を添加して常温で反応させた。前記反応溶液は、最初は黒色懸濁液（Ｓｌｕｒｒｙ）で反応が進行され、錯化合物が生成されるにつれて色が薄くなり、透明な色に変わることが観察されて、２時間反応した結果、無色の透明な溶液に変わって、錯化合物が成功的に得られたことが確認できた。この溶液を０．４５ミクロンのメンブランフィルタ（ｍｅｍｂｒａｎｅ  ｆｉｌｔｅｒ）を使用してフィルタし、未反応の酸化銀を除去した後、真空下で溶媒を全て除去すると、白色の固体が得られるが、これをエチルアセテートで再結晶して乾燥した後、重量を測定した結果、銀錯体化物４．２２ｇ（収率：９９．４％）が得られた。前記銀錯体化合物の融点は５７〜５８℃（ＤＳＣ：５７．２６℃）であって、熱分析（ＴＧＡ）の結果、銀含量は２２．０重量％であった。
【００３９】
１Ｈ  ＮＭＲ（ＣＤ３ＯＤ、ｐｐｍ）、１．１１−１．１９（ｍ、−ＣＨ３）１．５１−１．６９（ｍ、−ＣＨ２、−ＣＨ）、２．９１−２．９２、３．２３−３．２５（ｄ、−ＮＣＨ２）、５．１３（ｓ、−ＮＨ２）、１３Ｃ  ＮＭＲ（ＣＤ３ＯＤ、ｐｐｍ）、１６６．０９、４７．６０、４４．２４、３１．７６、３０．１２、２４．７７、２４．３０、１４．６４、１１．１５
【００４０】
（実施例２）
酸化銀とｎ−プロピルアンモニウムｎ−プロピルカルバメートとの反応
【００４１】
攪拌器付き５０ｍｌのシュレンク（Ｓｃｈｌｅｎｋ）フラスコに、白色固体のｎ−プロピルアンモニウムｎ−プロピルカルバメート（融点：７４〜７６℃）１．７４ｇ（１０．７５ミリモル）を１０ｍｌのメタノールに溶解させた後、酸化銀１．０ｇ（４．３１ミリモル）を添加して、常温で２時間攪拌して反応させた結果、実施例１のような反応によって無色の透明な錯化合物溶液が得られた。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物２．４２ｇ（収率：８８．３％）が得られた。熱分析（ＴＧＡ）の結果、１３０℃以下で大部分分解が完了され、銀金属が残って、銀含量は３８．４重量％であった。
【００４２】
１Ｈ  ＮＭＲ（ＣＤ３ＯＤ、ｐｐｍ）、０．９８−１．０２（ｔ、−ＣＨ３）１．５９−１．６５（ｍ、−ＣＨ２）、２．７６−２．８０（ｔ、−ＮＣＨ２）、１３Ｃ  ＮＭＲ（ＣＤ３ＯＤ、ｐｐｍ）、４７．０３、２７．８４、１１．５３
【００４３】
（実施例３）
酸化銀とイソプロピルアンモニウムイソプロピルカルバメートとの反応
【００４４】
攪拌器付き５０ｍｌのシュレンク（Ｓｃｈｌｅｎｋ）フラスコに、白色固体のイソプロピルアンモニウムイソプロピルカルバメート（融点；７８〜８０℃（ｄｅｃ））１．６０ｇ（１０．７５ミリモル）を１０ｍｌのメタノールに溶解させた後、酸化銀１．０ｇ（４．３１ミリモル）を添加して常温で反応させた。前記反応溶液は、最初は黒色懸濁液（Ｓｌｕｒｒｙ）で反応が進行され、錯化合物が生成されるにつれて色が薄くなり、透明に変わることが観察されて、２時間攪拌して反応させた結果、無色の透明な溶液が得られた。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物２．４８ｇ（収率：９５．５％）が得られた。熱分析（ＴＧＡ）の結果、１３０℃以下で大部分分解が完了され、銀金属が残って、銀含量は３７．２重量％であった。
【００４５】
１Ｈ  ＮＭＲ（ＣＤ３ＯＤ、ｐｐｍ）、１．１３−１．２２（ｄ、−ＣＨ３）、３．２２−３．３１（ｍ、ＣＨ）、１３Ｃ  ＮＭＲ（ＣＤ３ＯＤ、ｐｐｍ）、４５．７８、２６．０６
【００４６】
（実施例４）
酸化銀とｎ−ブチルアンモニウムｎ−ブチルカルバメートとの反応
【００４７】
攪拌器付き５０ｍｌのシュレンク（Ｓｃｈｌｅｎｋ）フラスコに、白色固体のｎ−ブチルアンモニウムｎ−ブチルカルバメート（融点；８２〜８４℃）２．０４ｇ（１０．７５ミリモル）を１０ｍｌのメタノールに溶解させた後、酸化銀１．０ｇ（４．３１ミリモル）を添加して常温で反応させた。前記反応溶液は、最初は黒色懸濁液（Ｓｌｕｒｒｙ）で反応が進行され、錯化合物が生成されるにつれて色が薄くなり、透明に変わることが観察されて、２時間攪拌して反応させた結果、無色の透明な溶液が得られた。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物２．７９ｇ（収率：９２．０％）が得られた。熱分析（ＴＧＡ）の結果、１３０℃以下で大部分分解が完了され、銀金属が残り、銀含量は３３．２重量％であった。
【００４８】
１Ｈ  ＮＭＲ（ＣＤ３ＯＤ、ｐｐｍ）、０．９２−０．９７（ｔ、−ＣＨ３）、１．３７−１．４６（ｍ、−ＣＨ２）、１．５２−１．５９（ｍ、−ＣＨ２）、２．７５−２．７９（ｔ、−ＮＣＨ２）、１３Ｃ  ＮＭＲ（ＣＤ３ＯＤ、ｐｐｍ）、１６１．４６、４４．７６、３６．９４、２１．０５、１４．３８
【００４９】
（実施例５）
酸化銀とイソブチルアンモニウムイソブチルカルバメートとの反応
【００５０】
攪拌器付き５０ｍｌのシュレンク（Ｓｃｈｌｅｎｋ）フラスコに、白色固体のイソブチルアンモニウムイソブチルカルバメート（融点；８０〜８２℃）２．０４ｇ（１０．７５ミリモル）を１０ｍｌのメタノールに溶解させた後、酸化銀１．０ｇ（４．３１ミリモル）を添加して常温で反応させた。前記反応溶液は、最初は黒色懸濁液（Ｓｌｕｒｒｙ）で反応が進行され、錯化合物が生成されるにつれて色が薄くなり、透明に変わることが観察されて、２時間攪拌して反応させた結果、無色の透明な溶液が得られた。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物２．８７ｇ（収率：９４．４％）が得られた。熱分析（ＴＧＡ）の結果、１３０℃以下で大部分分解が完了され、銀金属が残り、銀含量は３２．４重量％であった。
【００５１】
１Ｈ  ＮＭＲ（ＣＤ３ＯＤ、ｐｐｍ）、０．９６−０．９８（ｄ、−ＣＨ３）、１．６７−１．７４（ｍ、−ＣＨ）、２．５９−２．８８（ｄｄ、−ＣＨ２）、１３Ｃ  ＮＭＲ（ＣＤ３ＯＤ、ｐｐｍ）、１６１．４８、５２．６９、３３．１６、３０．４５、２０．４２
【００５２】
（実施例６）
酸化銀とｔ−ブチルアンモニウムｔ−ブチルカルバメートとの反応
【００５３】
攪拌器付き５０ｍｌのシュレンク（Ｓｃｈｌｅｎｋ）フラスコに、白色固体のｔ−ブチルアンモニウムｔ−ブチルカルバメート２．０４ｇ（１０．７５ミリモル）を１０ｍｌのメタノールに溶解させた後、酸化銀１．０ｇ（４．３１ミリモル）を添加して常温で反応させた。前記反応溶液は、最初は黒色懸濁液（Ｓｌｕｒｒｙ）で反応が進行され、錯化合物が生成されるにつれて色が薄くなり、透明に変わることが観察されて、２時間攪拌して反応させた結果、無色の透明な溶液が得られた。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物２．９４ｇ（収率：９７．０％）が得られた。熱分析（ＴＧＡ）の結果、１３０℃以下で大部分分解が完了され、銀金属が残り、銀含量は３１．４重量％であった。
【００５４】
１Ｈ  ＮＭＲ（ＣＤ３ＯＤ、ｐｐｍ）、１．２７（ｓ、−ＣＨ３）、１３Ｃ  ＮＭＲ（ＣＤ３ＯＤ、ｐｐｍ）、１６１．５２、５０．９４、３２．２８
【００５５】
（実施例７）
炭酸銀と２−エチルヘキシルアンモニウム２−エチルヘキシルカルバメートとの反応
【００５６】
攪拌器付き５０ｍｌのシュレンク（Ｓｃｈｌｅｎｋ）フラスコに、粘性のある液体の２−エチルヘキシルアンモニウム２−エチルヘキシルカルバメート３．２７ｇ（１０．８０ミリモル）を１０ｍｌのメタノールに溶解させた後、炭酸銀１．０ｇ（３．６０ミリモル）を添加した。添加した溶液は黄色懸濁液（Ｓｌｕｒｒｙ）で反応が進行されるにつれてだんだん透明に変わって、５時間後には完全に黄色の透明な溶液が形成されて、錯化合物が成功的に生成されたことを確認した。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物４．１８ｇ（収率：９７．８９％）が得られた。熱分析（ＴＧＡ）の結果、１３０℃以下で大部分分解が完了され、銀金属が残り、銀含量は１８．６６重量％であった。
【００５７】
１Ｈ  ＮＭＲ（ＣＤ３ＯＤ、ｐｐｍ）、１．１１−１．１９（ｍ、−ＣＨ３）１．５１−１．６９（ｍ、−ＣＨ２、−ＣＨ−）、２．９１−２．９２、３．２３−３．２５（ｄ、−ＮＣＨ２）、５．１３（ｔ、−ＮＨｘ）、１３Ｃ  ＮＭＲ（ＣＤ３ＯＤ、ｐｐｍ）、１６６．０９、４７．６０、４４．２４、３１．７６、３０．１２、２４．７７、２４．３０、１４．６４、１１．１５
【００５８】
（実施例８）
酸化銀と２−メトキシエチルアンモニウム２−メトキシエチルカルバメートとの反応
【００５９】
攪拌器付き５０ｍｌのシュレンク（Ｓｃｈｌｅｎｋ）フラスコに、白色固体の２−メトキシエチルアンモニウム２−メトキシエチルカルバメート（融点；４１〜４２℃）２．１７ｇ（１１．１８ミリモル）を１０ｍｌのメタノールに溶解させた後、酸化銀１．０ｇ（４．３１ミリモル）を添加して常温で反応させた。前記反応溶液は、最初は黒色懸濁液（Ｓｌｕｒｒｙ）で反応が進行され、錯化合物が生成されるにつれて色が薄くなり、透明に変わることが観察されて、２時間攪拌して反応させた結果、黄色の透明な溶液が得られた。この溶液を０．４５ミクロンのメンブランフィルタ（ｍｅｍｂｒａｎｅ  ｆｉｌｔｅｒ）を使用してフィルタした後、真空下で溶媒を全て除去すると、茶色の粘性のある液体が得られるが、これを乾燥した後、重量を測定した結果、銀錯体化物２．５８ｇ（収率：８１．４％）が得られた。熱分析（ＴＧＡ）の結果、１３０℃以下で大部分分解が完了され、銀金属が残り、銀含量は３５．９重量％であった。
【００６０】
１Ｈ  ＮＭＲ（ＣＤ３ＯＤ、ｐｐｍ）、２．９３−２．９６（ｔ、−ＮＣＨ２）、３．３９（ｓ、−ＯＣＨ３）、３．４８−３．５０（ｔ、ＯＣＨ２）、１３Ｃ  ＮＭＲ（ＣＤ３ＯＤ、ｐｐｍ）、１６１．４８、７４．１１、５９．３５、４４．３４
【００６１】
（参考例９）
酸化銀と２−ヒドロキシエチルアンモニウム２−ヒドロキシエチルカルバメートとの反応
【００６２】
攪拌器付き５０ｍｌのシュレンク（Ｓｃｈｌｅｎｋ）フラスコに、２−ヒドロキシエチルアンモニウム２−ヒドロキシエチルカルバメート１．７８ｇ（１２．９０ミリモル）を１０ｍｌのメタノールに溶解させた後、酸化銀１．０ｇ（４．３１ミリモル）を添加して常温で反応させた。前記反応溶液は、最初は黒色懸濁液（Ｓｌｕｒｒｙ）で反応が進行され、錯化合物が生成されるにつれて色が薄くなり、透明に変わることが観察されて、２時間攪拌して反応させた結果、黄色の透明な溶液が得られた。この溶液を０．４５ミクロンのメンブランフィルタ（ｍｅｍｂｒａｎｅ  ｆｉｌｔｅｒ）を使用してフィルタした後、真空下で溶媒を全て除去すると、茶色の粘性のある液体が得られるが、これを乾燥した後、重量を測定した結果、銀錯体化物２．５０ｇ（収率：９０．１％）が得られた。熱分析（ＴＧＡ）の結果、１３０℃以下で大部分分解が完了され、銀金属が残り、銀含量は３７．１重量％であった。
【００６３】
１Ｈ  ＮＭＲ（ＣＤ３ＯＤ、ｐｐｍ）、２．８２−２．８５（ｔ、−ＮＣＨ２）、３．６１−３．６４（ｔ、ＯＣＨ２）、１３Ｃ  ＮＭＲ（ＣＤ３ＯＤ、ｐｐｍ）、１６６．１６、  ６３．７０、４６．１２
【００６４】
（実施例１０）
酸化銀と２−シアノエチルアンモニウム２−シアノエチルカルバメートとの反応
【００６５】
攪拌器付き５０ｍｌのシュレンク（Ｓｃｈｌｅｎｋ）フラスコに、白色固体の２−シアノエチルアンモニウム２−シアノエチルカルバメート（融点；７０〜７２℃）２．４０ｇ（１２．９０ミリモル）を１０ｍｌのメタノールに溶解させた後、酸化銀１．０ｇ（４．３１ミリモル）を添加して常温で反応させた。前記反応溶液は、最初は黒色懸濁液（Ｓｌｕｒｒｙ）で反応が進行され、錯化合物が生成されるにつれて色が薄くなり、透明に変わることが観察されて、２時間攪拌して反応させた結果、無色の透明な溶液が得られた。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物３．０６ｇ（収率：９０．０％）が得られた。熱分析（ＴＧＡ）の結果、１５０℃以下で約６０％の分解が進行され、純粋な銀と未反応の有機物が残留して、２５０℃以下では大部分分解が完了され、銀金属が残り、銀含量は２８．７重量％であった。
【００６６】
（実施例１１）
酸化銀とモルホリウムモルホリンカルバメートとの反応
【００６７】
攪拌器付き５０ｍｌのシュレンク（Ｓｃｈｌｅｎｋ）フラスコに、モルホリウムモルホリンカルバメート２．８１ｇ（１２．９０ミリモル）を１０ｍｌのメタノールに溶解させた後、酸化銀１．０ｇ（４．３１ミリモル）を添加して常温で反応させた。前記反応溶液は、最初は黒色懸濁液（Ｓｌｕｒｒｙ）で反応が進行され、錯化合物が生成されるにつれて色が薄くなり、透明に変わることが観察されて、２時間攪拌して反応させた結果、黄色の透明な溶液が得られた。この溶液を０．４５ミクロンのメンブランフィルタ（ｍｅｍｂｒａｎｅ  ｆｉｌｔｅｒ）を使用してフィルタした後、真空下で溶媒を全て除去すると、グレーの固体が得られるが、これを乾燥した後、重量を測定した結果、銀錯体化物３．２９ｇ（収率：８６．４％）が得られた。熱分析（ＴＧＡ）の結果、１３０℃以下で大部分分解が完了され、銀金属が残り、銀含量は２８．３重量％であった。
【００６８】
（実施例１２）
酸化銀とヘキサメチレンイミニウムヘキサメチレンイミンカルバメートとの反応
【００６９】
攪拌器付き５０ｍｌのシュレンク（Ｓｃｈｌｅｎｋ）フラスコに、ヘキサメチレンイミニウムヘキサメチレンイミンカルバメート３．１３ｇ（１２．９０ミリモル）を１０ｍｌのメタノールに溶解させた後、酸化銀１．０ｇ（４．３１ミリモル）を添加して常温で反応させた。前記反応溶液は、最初は黒色懸濁液（Ｓｌｕｒｒｙ）で反応が進行され、錯化合物が生成されるにつれて色が薄くなり、透明に変わることが観察されて、２時間攪拌して反応させた結果、黄色の透明な溶液が得られた。この溶液を０．４５ミクロンのメンブランフィルタ（ｍｅｍｂｒａｎｅ  ｆｉｌｔｅｒ）を使用してフィルタした後、真空下で溶媒を全て除去すると、茶色の液体が得られるが、これを乾燥した後、重量を測定した結果、銀錯体化物３．２９ｇ（収率：８６．８％）が得られた。熱分析（ＴＧＡ）の結果、１３０℃以下で大部分分解が完了され、銀金属が残り、銀含量は２５．９重量％であった。
【００７０】
（実施例１３）
酸化銀とアンモニウムカルバメートとの反応
【００７１】
攪拌器付き２５０ｍｌのシュレンク（Ｓｃｈｌｅｎｋ）フラスコに、アンモニウムカルバメート６．７１ｇ（８６ミリモル）とイソプロピルアミン１５ｇ（０．２５モール）を５０ｍｌのメタノールに溶解させた後、酸化銀１０．０ｇ（４３．１ミリモル）を添加して常温で反応させた。前記反応溶液は、最初は黒色懸濁液（Ｓｌｕｒｒｙ）で反応が進行され、錯化合物が生成されるにつれて色が薄くなり、透明に変わることが観察されて、３時間攪拌して反応させた結果、無色の透明な溶液が得られた。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物２６．９０ｇ（収率：８４．９％）が得られた。熱分析（ＴＧＡ）の結果、１３０℃以下で大部分分解が完了され、銀金属が残り、銀含量は４２．０重量％であった。
【００７２】
（実施例１４）
炭酸銀とアンモニウムカルバメートとの反応
【００７３】
攪拌器付き２５０ｍｌのシュレンク（Ｓｃｈｌｅｎｋ）フラスコに、アンモニウムカルバメート３．３６ｇ（４３ミリモル）とイソプロピルアミン１５ｇ（０．２５モール）を５０ｍｌのメタノールに溶解させた後、炭酸銀１１．８８ｇ（４３．１ミリモル）を添加して常温で反応させた。前記反応溶液は、最初は黄色懸濁液（Ｓｌｕｒｒｙ）で反応が進行され、錯化合物が生成されるにつれて色が薄くなり、透明に変わることが観察されて、６時間攪拌して反応させた結果、無色の透明な溶液が得られた。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物２５．６０ｇ（収率：８４．５％）が得られた。熱分析（ＴＧＡ）の結果、１３０℃以下で大部分分解が完了され、銀金属が残り、銀含量は４５．８重量％であった。
【００７４】
（実施例１５）
酸化銀と２−エチルヘキシルアンモニウム２−エチルヘキシルカルバメートとの反応
【００７５】
前記実施例１の２−エチルヘキシルアンモニウム２−エチルヘキシルカルバメートをテトラヒドロフラン（ＴＨＦ）に溶解させて、同様な方法により実験を行った。
【００７６】
攪拌器付き５０ｍｌのシュレンク（Ｓｃｈｌｅｎｋ）フラスコに、粘性のある液体の２−エチルヘキシルアンモニウム２−エチルヘキシルカルバメート３．２５ｇ（１０．７５ミリモル）を１０ｍｌのテトラヒドロフラン（ＴＨＦ）に溶解させた後、酸化銀１．０ｇ（４．３１ミリモル）を添加して常温で反応させた。前記反応溶液は、最初は黒色懸濁液（Ｓｌｕｒｒｙ）で反応が進行され、錯化合物が生成されるにつれて色が薄くなり、透明に変わることが観察されて、２時間攪拌して反応させた結果、黄色の透明な溶液が得られた。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物３．５８ｇ（収率：８８．２３％）が得られた。熱分析（ＴＧＡ）の結果、１３０℃以下で大部分分解が完了され、銀金属が残り、銀含量は２５．９７重量％であった。
【００７７】
（実施例１６）
酸化銀と２−エチルヘキシルアンモニウム２−エチルヘキシルカルバメートとの反応
【００７８】
前記実施例１の２−エチルヘキシルアンモニウム２−エチルヘキシルカルバメートをエチルアセテート（ｅｔｈｙｌａｃｅｔａｔｅ）に溶解させて、同様な方法により実験を行った。
【００７９】
攪拌器付き５０ｍｌのシュレンク（Ｓｃｈｌｅｎｋ）フラスコに、粘性のある液体の２−エチルヘキシルアンモニウム２−エチルヘキシルカルバメート３．２５ｇ（１０．７５ミリモル）を１０ｍｌのエチルアセテート（ｅｔｈｙｌａｃｅｔａｔｅ）に溶解させた後、酸化銀１．０ｇ（４．３１ミリモル）を添加して常温で反応させた。前記反応溶液は、最初は黒色懸濁液（Ｓｌｕｒｒｙ）で反応が進行され、錯化合物が生成されるにつれて色が薄くなり、透明に変わることが観察されて、２時間攪拌して反応させた結果、無色の透明な溶液が得られた。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物３．５３ｇ（収率：８３．１７％）が得られた。熱分析（ＴＧＡ）の結果、１３０℃以下で大部分分解が完了され、銀金属が残り、銀含量は２６．３４重量％であった。
【００８０】
（実施例１７）
酸化銀と２−エチルヘキシルアンモニウム２−エチルヘキシルカルバメートとの反応
【００８１】
前記実施例１の２−エチルヘキシルアンモニウム２−エチルヘキシルカルバメートを溶媒を使用せずに、同様な方法により実験を行った。
【００８２】
攪拌器付き５０ｍｌのシュレンク（Ｓｃｈｌｅｎｋ）フラスコに、粘性のある液体の２−エチルヘキシルアンモニウム２−エチルヘキシルカルバメート３．９０ｇ（１２．９０ミリモル）と酸化銀１．０ｇ（４．３１ミリモル）を添加して常温で反応させた。前記反応溶液は、最初は黒色懸濁液（Ｓｌｕｒｒｙ）で反応が進行され、錯化合物が生成されるにつれて色が薄くなり、透明に変わることが観察されて、２時間攪拌して反応させた結果、黄色の透明な溶液が得られた。この溶液を０．４５ミクロンのメンブランフィルタ（ｍｅｍｂｒａｎｅ  ｆｉｌｔｅｒ）を使用してフィルタした後、真空下に放置すると、白色の固体が得られるが、これを乾燥した後、重量を測定した結果、銀錯体化物３．５８ｇ（収率：８８．２３％）が得られた。熱分析（ＴＧＡ）の結果、１３０℃以下で大部分分解が完了され、銀金属が残り、銀含量は２５．９７重量％であった。
【００８３】
（実施例１８）
酸化銀とアミノエチルアンモニウムアミノエチルカルバメートとの反応
【００８４】
攪拌器付き５０ｍｌのシュレンク（Ｓｃｈｌｅｎｋ）フラスコに、白色固体のアミノエチルアンモニウムアミノエチルカルバメート１．７６３ｇ（１０．７５ミリモル）を１０ｍｌのメタノールに溶解させた後、酸化銀１．０ｇ（４．３１ミリモル）を添加して常温で反応させた。前記反応溶液は、最初は黒色懸濁液（Ｓｌｕｒｒｙ）で反応が進行され、錯化合物が生成されるにつれて色が薄くなり、透明に変わることが観察されて、２時間攪拌して反応させた結果、無色の透明な溶液が得られた。この溶液を０．４５ミクロンのメンブランフィルタ（ｍｅｍｂｒａｎｅ  ｆｉｌｔｅｒ）を使用してフィルタした後、真空下で溶媒を全て除去すると、黒色の粘性のある液体が得られるが、これを乾燥した後、重量を測定した結果、銀錯体化物２．２１ｇ（収率：７９．９９％）が得られた。熱分析（ＴＧＡ）の結果、１３０℃以下で大部分分解が完了され、銀金属が残り、銀含量は４２．１２重量％であった。
【００８５】
（実施例１９）
酸化銀と２−エチルヘキシルアンモニウム２−エチルヘキシルカルバメートとアミノエチルアンモニウムアミノエチルカルバメートとの反応
【００８６】
攪拌器付き５０ｍｌのシュレンク（Ｓｃｈｌｅｎｋ）フラスコに、６：１モル比率の２−エチルヘキシルアンモニウム２−エチルヘキシルカルバメートとアミノエチルアンモニウムアミノエチルカルバメート３．０７ｇ（１０．８０ミリモル）を１０ｍｌのメタノールに溶解させた後、酸化銀１．０ｇ（４．３１ミリモル）を添加して常温で反応させた。前記反応溶液は、最初は黒色懸濁液（Ｓｌｕｒｒｙ）で反応が進行され、錯化合物が生成されるにつれて色が薄くなり、透明に変わることが観察されて、２時間攪拌して反応させた結果、無色の透明な溶液が得られた。この溶液を０．４５ミクロンのメンブランフィルタ（ｍｅｍｂｒａｎｅ  ｆｉｌｔｅｒ）を使用してフィルタした後、真空下で溶媒を全て除去すると、オレンジ色の粘性のある液体が得られるが、これを乾燥した後、重量を測定した結果、銀錯体化物３．８５ｇ（収率：９４．５９％）が得られた。熱分析（ＴＧＡ）の結果、１３０℃以下で大部分分解が完了され、銀金属が残り、銀含量は２４．２０重量％であった。
【００８７】
（実施例２０）
硫酸銀と２−エチルヘキシルアンモニウム２−エチルヘキシルカルバメートとの反応
【００８８】
攪拌器付き５０ｍｌのシュレンク（Ｓｃｈｌｅｎｋ）フラスコに、粘性のある液体の２−エチルヘキシルアンモニウム２−エチルヘキシルカルバメート２．４２ｇ（８．００ミリモル）を１０ｍｌのメタノールに溶解させた後、硫酸銀１．０ｇ（３．２ミリモル）を添加して、白色懸濁液（Ｓｌｕｒｒｙ）溶液を得て、反応が進行されるにつれて透明な色に変わり、２時間反応後には完全に透明な色に変わって、錯化合物の生成が完了されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これをエチルアセテートで再結晶して乾燥した後、重量を測定した結果、錯体化物３．１５ｇ（収率：９２．３％）が得られた。熱分析（ＴＧＡ）の結果、１３０℃以下で大部分分解が完了され、銀金属が残り、銀含量は２１．３５重量％であった。
【００８９】
（実施例２１）
硝酸銀と２−エチルヘキシルアンモニウム２−エチルヘキシルカルバメートとの反応
【００９０】
攪拌器付き５０ｍｌのシュレンク（Ｓｃｈｌｅｎｋ）フラスコに、粘性のある液体の２−エチルヘキシルアンモニウム２−エチルヘキシルカルバメート２．２３ｇ（７．３７ミリモル）を１０ｍｌのメタノールに溶解させた後、硝酸銀１．０ｇ（５．９ミリモル）を添加して白色懸濁液（Ｓｌｕｒｒｙ）を得て、反応が進行されるにつれて透明な色に変わり、２時間反応後には完全に透明な色に変わって、錯化合物の生成が完了されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これをエチルアセテートで再結晶して乾燥した後、重量を測定した結果、錯体化物２．７６ｇ（収率：８５．６％）が得られた。熱分析（ＴＧＡ）の結果、１３０℃以下で大部分分解が完了され、銀金属が残り、銀含量は２２．７３重量％であった。
【００９１】
（実施例２２）
シアン化銀と２−エチルヘキシルアンモニウム２−エチルヘキシルカルバメートとの反応
【００９２】
攪拌器付き５０ｍｌのシュレンク（Ｓｃｈｌｅｎｋ）フラスコに、粘性のある液体の２−エチルヘキシルアンモニウム２−エチルヘキシルカルバメート２．８３ｇ（９．３７ミリモル）を１０ｍｌのジメチルスルホオキシド（ＤＭＳＯ）に溶解させた後、シアン化銀１ｇ（７．５ミリモル）を添加して白色懸濁液（Ｓｌｕｒｒｙ）を得て、反応が進行されるにつれて透明な色に変わり、２時間反応後には完全に透明な色に変わって、錯化合物の生成が完了されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これをエチルアセテートで再結晶して乾燥した後、重量を測定した結果、錯体化物３．１５ｇ（収率：８２．４２％）が得られた。熱分析（ＴＧＡ）の結果、１３０℃以下で大部分分解が完了され、銀金属が残り、銀含量は２５．４３重量％であった。
【００９３】
（参考例２３）
酸化銀と２−エチルヘキシルアンモニウムカーボネートとの反応
【００９４】
攪拌器付き５０ｍｌのシュレンク（Ｓｃｈｌｅｎｋ）フラスコに、粘性のある液体の２−エチルヘキシルアンモニウムカーボネート３．７２ｇ（１１．６１ミリモル）を１０ｍｌのメタノールに溶解させた後、酸化銀１．０ｇ（４．３１ミリモル）を添加した。前記反応溶液は、黒色懸濁液（Ｓｌｕｒｒｙ）で反応が進行されるにつれて、だんだん透明な色に変わることが観察されて、２時間が経った後には、完全に無色の透明な溶液に変わって、錯化合物が生成されたことが分かった。この溶液を０．４５ミクロンのメンブランフィルタ（ｍｅｍｂｒａｎｅ  ｆｉｌｔｅｒ）を使用してフィルタし、未反応の酸化銀粒子を除去して、真空下で溶媒を全て除去すると、白色の固体が得られるが、これを乾燥した後、重量を測定した結果、銀錯体化物４．０２ｇ（収率：８５．２％）が得られた。前記銀錯体化合物の融点は５５〜５７℃（ＤＳＣ：５７．３４℃）であって、熱分析（ＴＧＡ）結果、銀含量は２１．４３重量％であった。
【００９５】
１Ｈ  ＮＭＲ（ＣＤ３ＯＤ、ｐｐｍ）、０．８７−０．９９（ｍ、−ＣＨ３）１．３１−１．４７（ｍ、−ＣＨ２、−ＣＨ−）、２．６９−２．７０、３．０１−３．０２（ｄ、−ＮＣＨ２）、４．９０（ｓ、−ＮＨ２）、１３Ｃ  ＮＭＲ（ＣＤ３ＯＤ、ｐｐｍ）、１６５．００、４７．７０、４４．２５、３１．７３、３０．９０、２４．７３、２４．２９、１４．６８、１１．１６
【００９６】
（参考例２４）
酸化銀と２−エチルヘキシルアンモニウムバイカーボネートとの反応
【００９７】
攪拌器付き５０ｍｌのシュレンク（Ｓｃｈｌｅｎｋ）フラスコに、粘性のある液体の２−エチルヘキシルアンモニウムバイカーボネート４．８６ｇ（２５．３７ミリモル）を１０ｍｌのメタノールに溶解させた後、酸化銀１．０ｇ（４．３１ミリモル）を添加した。前記反応溶液は、黒色懸濁液（Ｓｌｕｒｒｙ）で反応が進行されるにつれて、だんだん透明な色に変わることが観察されて、２時間が経った後には、完全に無色の透明な溶液に変わって、錯化合物が生成されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物４．３３ｇ（収率：７３．９％）が得られた。前記銀錯体化合物の融点は５６〜５７℃（ＤＳＣ：５７．６６℃）であって、熱分析（ＴＧＡ）結果、銀含量は２１．４８重量％であった。
【００９８】
１Ｈ  ＮＭＲ（ＣＤ３ＯＤ、ｐｐｍ）、０．９３−１．０８（ｍ、−ＣＨ３）１．３１−１．６４（ｍ、−ＣＨ２、−ＣＨ−）、２．９３−２．９４、３．２５−３．２６（ｄ、−ＮＣＨ２）、５．１３（ｓ、−ＮＨ２）、１３Ｃ  ＮＭＲ（ＣＤ３ＯＤ、ｐｐｍ）、１６５．５６、４７．７３、４４．２３、３１．７１３、３０．０８、２４．７２、２４．２８、１４．６９、１１．１７
【００９９】
（参考例２５）
酸化銀とイソプロピルアンモニウムカーボネートとの反応
【０１００】
攪拌器付き５０ｍｌのシュレンク（Ｓｃｈｌｅｎｋ）フラスコに、イソプロピルアンモニウムカーボネート２．０１ｇ（１１．１８ミリモル）を１０ｍｌのメタノールに溶解させた後、酸化銀１．０ｇ（４．３１ミリモル）を添加した。前記反応溶液は、黒色懸濁液（Ｓｌｕｒｒｙ）で反応が進行されるにつれて、だんだん透明な色に変わることが観察されて、２時間が経った後には、完全に無色の透明な溶液に変わって、錯化合物が生成されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物２．４１ｇ（収率：８０．２％）が得られた。熱分析（ＴＧＡ）結果、１３０℃以下で大部分分解が完了され、銀金属が残って、銀含量は、３８．６重量％であった。
【０１０１】
（参考例２６）
炭酸銀とイソプロピルアンモニウムカーボネートとの反応
【０１０２】
攪拌器付き５０ｍｌのシュレンク（Ｓｃｈｌｅｎｋ）フラスコに、イソプロピルアンモニウムカーボネート２．０７ｇ（１１．５２ミリモル）を１０ｍｌのメタノールに溶解させた後、炭酸銀１．０ｇ（３．６０ミリモル）を添加した。前記反応溶液は、黄色懸濁液（Ｓｌｕｒｒｙ）で反応が進行されるにつれて、だんだん透明な色に変わることが観察されて、６時間が経った後には、完全に無色の透明な溶液に変わって、錯化合物が生成されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物２．４２ｇ（収率：７８．８％）が得られた。熱分析（ＴＧＡ）結果、１３０℃以下で大部分分解が完了され、銀金属が残って、銀含量は３２．２３重量％であった。
【０１０３】
（参考例２７）
炭酸銀と２−エチルヘキシルアンモニウムカーボネートとの反応
【０１０４】
攪拌器付き５０ｍｌのシュレンク（Ｓｃｈｌｅｎｋ）フラスコに、粘性のある液体の２−エチルヘキシルアンモニウムカーボネート３．４６ｇ（１４．４ミリモル）を１０ｍｌのメタノールに溶解させた後、酸化銀１．０ｇ（３．６ミリモル）を添加した。前記反応溶液は、黄色懸濁液（Ｓｌｕｒｒｙ）で反応が進行されるにつれて、だんだん透明な色に変わることが観察されて、６時間が経った後には、完全に黄色の透明な溶液に変わって、錯化合物が生成されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物４．１５ｇ（収率：９３．０４％）が得られた。熱分析（ＴＧＡ）の結果、１３０℃以下で大部分分解が完了され、銀金属が残って、銀含量は１８．７９重量％であった。
【０１０５】
（参考例２８）
酸化銀とイソプロピルアンモニウムバイカーボネートとの反応
【０１０６】
攪拌器付き５０ｍｌのシュレンク（Ｓｃｈｌｅｎｋ）フラスコに、イソプロピルアンモニウムバイカーボネート（融点：５３〜５４℃）２．９７ｇ（２４．５１ミリモル）を１０ｍｌのメタノールに溶解させた後、酸化銀１．０ｇ（４．３１ミリモル）を添加した。前記反応溶液は、黒色懸濁液（Ｓｌｕｒｒｙ）で反応が進行されるにつれて、だんだん透明な色に変わることが観察されて、２時間が経った後には、完全に無色の透明な溶液に変わって、錯化合物が生成されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物２．４１ｇ（収率：６０．７％）が得られた。融点は６８〜７０℃（ＤＳＣ：７０．４９℃）であって、熱分析（ＴＧＡ）結果、１３０℃以下で大部分分解が完了され、銀金属が残り、銀含量は３８．５８重量％であった。
【０１０７】
（参考例２９）
酸化銀とアンモニウムカーボネートとの反応
【０１０８】
攪拌器付き２５０ｍｌのシュレンク（Ｓｃｈｌｅｎｋ）フラスコに、アンモニウムカーボネート８．２６ｇ（８６ミリモル）とイソプロピルアミン１５ｇとを５０ｍｌのメタノールに溶解させた後、酸化銀１０．０ｇ（４３．１ミリモル）を添加した。前記反応溶液は、黒色懸濁液（Ｓｌｕｒｒｙ）で反応が進行されるにつれて、だんだん透明な色に変わることが観察されて、２時間が経った後には、完全に無色の透明な溶液に変わって、錯化合物が生成されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物２８．３８ｇ（収率：８５．５％）が得られた。融点（ＤＳＣ）は６３．３８℃であって、熱分析（ＴＧＡ）の結果、１３０℃以下で大部分分解が完了され、銀金属が残り、銀含量は４６．３重量％であった。
【０１０９】
（参考例３０）
炭酸銀とアンモニウムカーボネートとの反応
【０１１０】
攪拌器付き２５０ｍｌのシュレンク（Ｓｃｈｌｅｎｋ）フラスコに、アンモニウムカーボネート４．１３ｇ（４３ミリモル）とイソプロピルアミン１５ｇ（０．２５モル）とを５０ｍｌのメタノールに溶解させた後、炭酸銀１１．８８ｇ（４３．１ミリモル）を添加した。前記反応溶液は、黄色懸濁液（Ｓｌｕｒｒｙ）で反応が進行されるにつれて、だんだん透明な色に変わることが観察されて、６時間が経った後には、完全に無色の透明な溶液に変わって、錯化合物が生成されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物２６．７１ｇ（収率：８５．９％）が得られた。熱分析（ＴＧＡ）の結果、１３０℃以下で大部分分解が完了され、銀金属が残り、銀含量は４７．８重量％であった。
【０１１１】
（参考例３１）
酸化銀とアンモニウムバイカーボネートとの反応
【０１１２】
攪拌器付き２５０ｍｌのシュレンク（Ｓｃｈｌｅｎｋ）フラスコに、アンモニウムバイカーボネート６．８ｇ（８６ミリモル）とイソプロピルアミン１５ｇ（０．２５モル）とを５０ｍｌのメタノールに溶解させた後、酸化銀１０．０ｇ（４３．１ミリモル）を添加した。前記反応溶液は、黒色懸濁液（Ｓｌｕｒｒｙ）で反応が進行されるにつれて、だんだん透明な色に変わることが観察されて、３時間が経った後には、完全に無色の透明な溶液に変わって、錯化合物が生成されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物２６．５５ｇ（収率：８３．５％）が得られた。熱分析（ＴＧＡ）の結果、１３０℃以下で大部分分解が完了され、銀金属が残り、銀含量は４６．８重量％であった。
【０１１３】
（参考例３２）
炭酸銀とアンモニウムバイカーボネートとの反応
【０１１４】
攪拌器付き２５０ｍｌのシュレンク（Ｓｃｈｌｅｎｋ）フラスコに、アンモニウムバイカーボネート３．４ｇ（４３ミリモル）とイソプロピルアミン１５ｇ（０．２５モル）とを５０ｍｌのメタノールに溶解させた後、炭酸銀１１．８８ｇ（４３．１ミリモル）を添加した。前記反応溶液は、黄色懸濁液（Ｓｌｕｒｒｙ）で反応が進行されるにつれて、だんだん透明な色に変わることが観察されて、６時間が経った後には、完全に無色の透明な溶液に変わって、錯化合物が生成されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物２６．２０ｇ（収率：８６．２％）が得られた。熱分析（ＴＧＡ）の結果、１３０℃以下で大部分分解が完了され、銀金属が残り、銀含量は４８．２重量％であった。
【０１１５】
（参考例３３）
酸化銀と２−メトキシエチルアンモニウムバイカーボネートとの反応
【０１１６】
攪拌器付き５０ｍｌのシュレンク（Ｓｃｈｌｅｎｋ）フラスコに、粘性のある液体の２−メトキシエチルアンモニウムバイカーボネート３．２４ｇ（２３．６５ミリモル）を１０ｍｌのメタノールに溶解させた後、酸化銀１．０ｇ（４．３１ミリモル）を添加した。前記反応溶液は、黒色懸濁液（Ｓｌｕｒｒｙ）で反応が進行されるにつれて、だんだん透明な色に変わることが観察されて、２時間が経った後には、完全に黄色の透明な溶液に変わって、錯化合物が生成されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、黄色の粘性のある液体が得られるが、これを乾燥した後、重量を測定した結果、銀錯体化物３．０１ｇ（収率：７０．７５％）が得られた。熱分析（ＴＧＡ）の結果、１３０℃以下で大部分分解が完了され、銀金属が残り、銀含量は３１．０８重量％であった。
【０１１７】
（参考例３４）
炭酸銀と２−メトキシエチルアンモニウムバイカーボネートとの反応
【０１１８】
攪拌器付き５０ｍｌのシュレンク（Ｓｃｈｌｅｎｋ）フラスコに、粘性のある液体の２−メトキシエチルアンモニウムバイカーボネート３．７８ｇ（２７．５４ミリモル）を１０ｍｌのメタノールに溶解させた後、炭酸銀１．０ｇ（３．６０ミリモル）を添加した。前記反応溶液は、黄色懸濁液（Ｓｌｕｒｒｙ）で反応が進行されるにつれて、だんだん透明な色に変わることが観察されて、２時間が経った後には、完全に黄色の透明な溶液に変わって、錯化合物が生成されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、黄色の粘性のある液体が得られるが、これを乾燥した後、重量を測定した結果、銀錯体化物３．２８ｇ（収率：６８．６１％）が得られた。熱分析（ＴＧＡ）の結果、１３０℃以下で大部分分解が完了され、銀金属が残り、銀含量は２３．７８重量％であった。  
【０１１９】
（参考例３５）
酸化銀とオクチルアンモニウムバイカーボネートとの反応
【０１２０】
攪拌器付き５０ｍｌのシュレンク（Ｓｃｈｌｅｎｋ）フラスコに、白色の固体であるオクチルアンモニウムバイカーボネート３．０７ｇ（２４．７３ミリモル）を１０ｍｌのメタノールに溶解させた後、酸化銀１．０ｇ（４．３１ミリモル）を添加した。前記反応溶液は、黒色懸濁液（Ｓｌｕｒｒｙ）で反応が進行されるにつれて、だんだん透明な色に変わることが観察されて、２時間が経った後には、完全に無色の透明な溶液に変わって、錯化合物が生成されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物３．８１ｇ（収率：９３．６１％）が得られた。熱分析（ＴＧＡ）の結果、１３０℃以下で大部分分解が完了され、銀金属が残り、銀含量は２４．４０重量％であった。
【０１２１】
（参考例３６）
酸化銀とイソブチルアンモニウムバイカーボネートとの反応
【０１２２】
攪拌器付き５０ｍｌのシュレンク（Ｓｃｈｌｅｎｋ）フラスコに、白色の固体であるイソブチルアンモニウムバイカーボネート３．２０ｇ（２３．６５ミリモル）を１０ｍｌのメタノールに溶解させた後、酸化銀１．０ｇ（４．３１ミリモル）を添加した。前記反応溶液は、黒色懸濁液（Ｓｌｕｒｒｙ）で反応が進行されるにつれて、だんだん透明な色に変わることが観察されて、２時間が経った後には、完全に無色の透明な溶液に変わって、錯化合物が生成されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物３．２１ｇ（収率：７６．４２％）が得られた。熱分析（ＴＧＡ）の結果、１３０℃以下で大部分分解が完了され、銀金属が残り、銀含量は２８．９７重量％であった。
【０１２３】
（参考例３７）
酸化銀とｎ−ブチルアンモニウムバイカーボネートとの反応
【０１２４】
攪拌器付き５０ｍｌのシュレンク（Ｓｃｈｌｅｎｋ）フラスコに、粘性のあるｎ−ブチルアンモニウムバイカーボネート３．２０ｇ（２３．６５ミリモル）を１０ｍｌのメタノールに溶解させた後、酸化銀１．０ｇ（４．３１ミリモル）を添加した。前記反応溶液は、黒色懸濁液（Ｓｌｕｒｒｙ）で反応が進行されるにつれて、だんだん透明な色に変わることが観察されて、６時間が経った後には、完全に無色の透明な溶液に変わって、錯化合物が生成されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物３．４９ｇ（収率：８３．０９％）が得られた。熱分析（ＴＧＡ）の結果、１３０℃以下で大部分分解が完了され、銀金属が残り、銀含量は２６．７２重量％であった。
【０１２５】
（参考例３８）
酸化銀とモルホリンアンモニウムウムバイカーボネートとの反応
【０１２６】
攪拌器付き５０ｍｌのシュレンク（Ｓｃｈｌｅｎｋ）フラスコに、白色の固体であるモルホリンアンモニウムバイカーボネート３．５３ｇ（２３．６５ミリモル）を１０ｍｌのメタノールに溶解させた後、酸化銀１．０ｇ（４．３１ミリモル）を添加した。前記反応溶液は、黒色懸濁液（Ｓｌｕｒｒｙ）で反応が進行されるにつれて、だんだん透明な色に変わることが観察されて、２時間が経った後には、完全に黄色の透明な溶液に変わって、錯化合物が生成されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物３．１６ｇ（収率：６９．７５％）が得られた。熱分析（ＴＧＡ）の結果、１３０℃以下で大部分分解が完了され、銀金属が残り、銀含量は２９．４９重量％であった。
【０１２７】
（参考例３９）
酸化銀と２−エチルヘキシルアンモニウムカーボネートとの反応
【０１２８】
前記参考例２３の２−エチルヘキシルアンモニウムカーボネートをテトラヒドロフラン（ＴＨＦ）に溶解させて、同様な方法により実験を行った。
【０１２９】
攪拌器付き５０ｍｌのシュレンク（Ｓｃｈｌｅｎｋ）フラスコに、粘性のある液体の２−エチルヘキシルアンモニウムカーボネート４．１３ｇ（１２．９０ミリモル）を１０ｍｌのテトラヒドロフラン（ＴＨＦ）に溶解させた後、酸化銀１．０ｇ（４．３１ミリモル）を添加した。前記反応溶液は、黒色懸濁液（Ｓｌｕｒｒｙ）で反応が進行されるにつれて、だんだん透明な色に変わることが観察されて、２時間が経った後には、完全に黄色の透明な溶液に変わって、錯化合物が生成されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物４．０５ｇ（収率：７８．８４％）が得られた。熱分析（ＴＧＡ）の結果、１３０℃以下で大部分分解が完了され、銀金属が残り、銀含量は２２．９６重量％であった。
【０１３０】
（参考例４０）
酸化銀と２−エチルヘキシルアンモニウムカーボネートとの反応
【０１３１】
前記参考例２３の２−エチルヘキシルアンモニウムカーボネートをエチルアセテート（ｅｔｈｙｌａｃｅｔａｔｅ）に溶解させて、同様な方法により実験を行った。
【０１３２】
攪拌器付き５０ｍｌのシュレンク（Ｓｃｈｌｅｎｋ）フラスコに、粘性のある液体の２−エチルヘキシルアンモニウムカーボネート４．１３ｇ（１２．９０ミリモル）を１０ｍｌのエチルアセテート（ｅｔｈｙｌａｃｅｔａｔｅ）に溶解させた後、酸化銀１．０ｇ（４．３１ミリモル）を添加した。前記反応溶液は、黒色懸濁液（Ｓｌｕｒｒｙ）で反応が進行されるにつれて、だんだん透明な色に変わることが観察されて、２時間が経った後には、完全に無色の透明な溶液に変わって、錯化合物が生成されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これを乾燥した後、重量を測定した結果、銀錯体化物３．９６ｇ（収率：７７．１９％）が得られた。熱分析（ＴＧＡ）の結果、１３０℃以下で大部分分解が完了され、銀金属が残り、銀含量は２３．４８重量％であった。
【０１３３】
（参考例４１）
酸化銀と２−エチルヘキシルアンモニウムカーボネートとの反応
【０１３４】
前記参考例２３の２−エチルヘキシルアンモニウムカーボネートを、溶媒を使用せずに、同様な方法により実験を行った。
【０１３５】
攪拌器付き５０ｍｌのシュレンク（Ｓｃｈｌｅｎｋ）フラスコに、粘性のある液体の２−エチルヘキシルアンモニウムカーボネート４．１３ｇ（１２．９０ミリモル）と酸化銀１．０ｇ（４．３１ミリモル）を添加した。前記反応溶液は、黒色懸濁液（Ｓｌｕｒｒｙ）で反応が進行されるにつれて、だんだん透明な色に変わることが観察されて、２時間が経った後には、完全に黄色の透明な溶液に変わって、錯化合物が生成されたことが分かった。この溶液を０．４５ミクロンのメンブランフィルタ（ｍｅｍｂｒａｎｅ  ｆｉｌｔｅｒ）を使用してフィルタした後、真空下に放置すると、白色の固体が得られるが、これを乾燥した後、重量を測定した結果、銀錯体化物３．９６ｇ（収率：７７．１９％）が得られた。熱分析（ＴＧＡ）の結果、１３０℃以下で大部分分解が完了され、銀金属が残り、銀含量は２３．４８重量％であった。
【０１３６】
（参考例４２）
酸化銀とアミノエチルアンモニウムカーボネートとの反応
【０１３７】
攪拌器付き５０ｍｌのシュレンク（Ｓｃｈｌｅｎｋ）フラスコに、白色の固体であるアミノエチルアンモニウムカーボネート２．３５ｇ（１２．９０ミリモル）を１０ｍｌのメタノールに溶解させた後、酸化銀１．０ｇ（４．３１ミリモル）を添加した。前記反応溶液は、黒色懸濁液（Ｓｌｕｒｒｙ）で反応が進行されるにつれて、だんだん透明な色に変わることが観察されて、２時間が経った後には、完全に無色の透明な溶液に変わって、錯化合物が生成されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、黒色の粘性のある液体が得られるが、これを乾燥した後、重量を測定した結果、銀錯体化物２．４２ｇ（収率：７２．２３％）が得られた。熱分析（ＴＧＡ）の結果、１３０℃以下で大部分分解が完了され、銀金属が残り、銀含量は３８．４５重量％であった。
【０１３８】
（参考例４３）
酸化銀と２−エチルヘキシルアンモニウムカーボネートとアミノエチルアンモニウムカーボネートとの反応
【０１３９】
攪拌器付き５０ｍｌのシュレンク（Ｓｃｈｌｅｎｋ）フラスコに、６：１モル比率の２−エチルヘキシルアンモニウムカーボネートとアミノエチルアンモニウムカーボネート３．８７ｇ（１２．９ミリモル）を１０ｍｌのメタノールに溶解させた後、酸化銀１．０ｇ（４．３１ミリモル）を添加した。前記反応溶液は、黒色懸濁液（Ｓｌｕｒｒｙ）で反応が進行されるにつれて、だんだん透明な色に変わることが観察されて、２時間が経った後には、完全に無色の透明な溶液に変わって、錯化合物が生成されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、オレンジ色の粘性のある液体が得られるが、これを乾燥した後、重量を測定した結果、銀錯体化物３．０５ｇ（収率：７８．８５％）が得られた。熱分析（ＴＧＡ）の結果、１３０℃以下で大部分分解が完了され、銀金属が残り、銀含量は３０．４１重量％であった。
【０１４０】
（参考例４４）
硫酸銀と２−エチルヘキシルアンモニウムカーボネートとの反応
【０１４１】
攪拌器付き５０ｍｌのシュレンク（Ｓｃｈｌｅｎｋ）フラスコに、粘性のある液体の２−エチルヘキシルアンモニウムカーボネート３．０７ｇ（９．６０ミリモル）を１０ｍｌのメタノールに溶解させた後、硫酸銀１．０ｇ（３．２ミリモル）を添加した。前記反応溶液は、白色の懸濁液（Ｓｌｕｒｒｙ）で反応が進行されるにつれて、だんだん透明な色に変わることが観察されて、２時間が経った後には、完全に透明な溶液に変わって、錯化合物が生成されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これをエチルアセテートで再結晶して乾燥した後、重量を測定した結果、銀錯体化物３．５５ｇ（収率：８７．２％）が得られた。熱分析（ＴＧＡ）の結果、１３０℃以下で大部分分解が完了され、銀金属が残り、銀含量は１９．５２重量％であった。
【０１４２】
（参考例４５）
硝酸銀と２−エチルヘキシルアンモニウムカーボネートとの反応
【０１４３】
攪拌器付き５０ｍｌのシュレンク（Ｓｃｈｌｅｎｋ）フラスコに、粘性のある液体の２−エチルヘキシルアンモニウムカーボネート２．８４ｇ（８．８６ミリモル）を１０ｍｌのメタノールに溶解させた後、硝酸銀１．０ｇ（５．９ミリモル）を添加した。前記反応溶液は、白色の懸濁液（Ｓｌｕｒｒｙ）で反応が進行されるにつれて、だんだん透明な色に変わることが観察されて、２時間が経った後には、完全に透明な溶液に変わって、錯化合物が生成されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これをエチルアセテートで再結晶して乾燥した後、重量を測定した結果、銀錯体化物３．１２ｇ（収率：８１．３４％）が得られた。熱分析（ＴＧＡ）の結果、１３０℃以下で大部分分解が完了され、銀金属が残り、銀含量は１９．８８重量％であった。
【０１４４】
（参考例４６）
シアン化銀と２−エチルヘキシルアンモニウムカーボネートとの反応
【０１４５】
攪拌器付き５０ｍｌのシュレンク（Ｓｃｈｌｅｎｋ）フラスコに、粘性のある液体の２−エチルヘキシルアンモニウムカーボネート３．５９ｇ（１１．２０ミリモル）を１０ｍｌのジメチルスルホオキシド（ＤＭＳＯ）に溶解させた後、シアン化銀１．０ｇ（７．５ミリモル）を添加した。前記反応溶液は、白色の懸濁液（Ｓｌｕｒｒｙ）で反応が進行されるにつれて、だんだん透明な色に変わることが観察されて、２時間が経った後には、完全に透明な溶液に変わって、錯化合物が生成されたことが分かった。この溶液を０．４５ミクロンのメンブランフィルタ（ｍｅｍｂｒａｎｅ  ｆｉｌｔｅｒ）を使用してフィルタした後、真空下で溶媒を全て除去すると、白色の固体が得られるが、これをエチルアセテートで再結晶して乾燥した後、重量を測定した結果、銀錯体化物３．９３ｇ（収率：８５．６２％）が得られた。熱分析（ＴＧＡ）の結果、１３０℃以下で大部分分解が完了され、銀金属が残り、銀含量は２０．３７重量％であった。
【０１４６】
前記実施例により製造された化合物の銀含量に基づいてｍ値を換算すると、下記の表１の通りである。
【０１４７】
【表１】
0005638965.tif 000008
【０１４８】
（実施例４７）
実施例１で合成した銀錯体化合物４ｇをブチルアルコール５ｇに溶かした後、５００ｃｐｓとなるように粘度を調整して、３２０メッシュ（ｍｅｓｈ）のステンレス（ＳＵＳ）網上にパターニングされたシルクスクリーンで、コーティング処理された紙（インクテック社製、製品名：ＩＴＰ２０ＨＰＧまたはＩＴＰ２０ＳＰＨ）上にパターニングした後、１００℃で５分間、そして１３０℃で１０分間熱処理し、伝導度が４００〜５００ｍΩ／□の金属パターンを得た。
【０１４９】
（実施例４８）
実施例１で合成した銀錯体化合物４ｇをイソプロピルアルコール１０ｇに溶かした後、１３ｃｐｓとなるように粘度を調整し、インクジェットプリンターを利用して、ＰＥＴフィルム上にパターニングを１回した。パターニングした後、８０℃で５分間、そして１３０℃で１０分間熱処理し、伝導度が２００〜３００ｍΩ／□の金属パターンを得た。
【０１５０】
（参考例４９）
参考例２３で合成した銀錯体化合物４ｇを２−ヘキシルアルコール５ｇに溶かした後、５００ｃｐｓとなるように粘度を調整して、３２０メッシュ（ｍｅｓｈ）のパターニングされたシルクスクリーンで、コーティング処理された紙（インクテック社製、製品名：ＩＴＰ２０ＨＰＧまたはＩＴＰ２０ＳＰＨ）上にパターニングした後、１００℃で５分間、そして１３０℃で１０分間熱処理し、伝導度が４００〜５００ｍΩ／□の金属パターンを得た。
【０１５１】
（参考例５０）
参考例２４で合成した銀錯体化合物４ｇをブチルアルコール１０ｇに溶かした後、１３ｃｐｓとなるように粘度を調整し、インクジェットプリンターを利用して、ＰＥＴフィルム上にパターニングを１回した。パターニングした後、８０℃で５分間、そして１３０℃で１０分間熱処理し、伝導度が２００〜３００ｍΩ／□の金属パターンを得た。
【０１５２】
本発明により、化学式２の銀化合物と、化学式３のアンモニウムカーボネート系化合物を反応させて誘導された可溶性の有機銀錯体化合物が提供された。
【０１５３】
前記材料は、前記ＴＧＡ結果から分かるように、非常に低い温度で容易に分解され、純粋な金属薄膜または粉末を形成するため、多様な形態の銀金属膜の形成が可能であり、また、高真空下で蒸着し、非常に薄い薄膜の形成も可能であることが分かり、メッキ、医薬、写真、電気電子、繊維、洗剤、家電製品と有機物、及び高分子合成に触媒として使用するか、銀粉末、ペースト、ナノ粒子の製造に利用することができて、特に、低抵抗金属配線、印刷回路基板（ＰＣＢ）、軟性回路基板（ＦＰＣ）、無線認識タグ（ＲＦＩＤ）用アンテナ、そしてプラズマディスプレイ（ＰＤＰ）、液晶ディスプレイ（ＴＦＴ−ＬＣＤ）、有機発光ダイオード（ＯＬＥＤ）、フレキシブルディスプレイ、及び有機薄膜トランジスタ（ＯＴＦＴ）などのような分野で、電極や化学蒸着（ＣＶＤ）、プラズマ蒸着、スパッタリング、電気メッキ、リソ工程（ｐｈｏｔｏｌｉｔｈｏｇｒａｐｈｙ）、電子線（ｅｌｅｃｔｒｏｎ  ｂｅａｍ）、レーザー（ｌａｓｅｒ）など、多様な方法により金属パターンを形成させる時、前駆体（ｐｒｅｃｕｒｓｏｒ）材料として使用することができる。また、本発明の有機銀錯体化合物溶液をガラス、シリコンウェハ、ポリエステルやポリイミドのような高分子フィルム、紙などのような基板にスピン（ｓｐｉｎ）コーティング、ロール（ｒｏｌｌ）コーティング、スプレーコーティング、ディップ（ｄｉｐ）コーティング、フロー（ｆｌｏｗ）コーティングと、インクジェットプリンティング、オフセットプリンティング、スクリーンプリンティング、グラビアプリンティング、フレキソプリンティングした後、酸化または還元処理や熱処理して、金属または金属酸化物パターンを形成させるにも利用することができる。
【図面の簡単な説明】
【０１５４】
【図１】実施例１の銀錯体化合物の１Ｈ  ＮＭＲスペクトルである。
【図２】実施例１の銀錯体化合物の１３Ｃ  ＮＭＲスペクトルである。
【図３】実施例１の銀錯体化合物のＩＲスペクトルである。
【図４】実施例１の銀錯体化合物のＴＧＡ熱分解曲線（ｔｈｅｒｍｏｇｒａｍ）である。
【図５】実施例１の銀錯体化合物のＤＳＣ熱分解曲線（ｔｈｅｒｍｏｇｒａｍ）である。
【図６】参考例２３の銀錯体化合物の１Ｈ  ＮＭＲスペクトルである。
【図７】参考例２３の銀錯体化合物の１３Ｃ  ＮＭＲスペクトルである。
【図８】参考例２３の銀錯体化合物のＩＲスペクトルである。
【図９】参考例２３の銀錯体化合物のＴＧＡ熱分解曲線（ｔｈｅｒｍｏｇｒａｍ）である。
【図１０】参考例２３の銀錯体化合物のＤＳＣ熱分解曲線（ｔｈｅｒｍｏｇｒａｍ）である。
【図１１】参考例２４の銀錯体化合物の１Ｈ  ＮＭＲスペクトルである。
【図１２】参考例２４の銀錯体化合物の１３Ｃ  ＮＭＲスペクトルである。
【図１３】参考例２４の銀錯体化合物のＩＲスペクトルである。
【図１４】参考例２４の銀錯体化合物のＴＧＡ熱分解曲線（ｔｈｅｒｍｏｇｒａｍ）である。
【図１５】参考例２４の銀錯体化合物のＤＳＣ熱分解曲線（ｔｈｅｒｍｏｇｒａｍ）である。
【図１】
0005638965.tif 000019
【図２】
0005638965.tif 000020
【図３】
0005638965.tif 000021
【図４】
0005638965.tif 000022
【図５】
0005638965.tif 000023
【図６】
0005638965.tif 000024
【図７】
0005638965.tif 000025
【図８】
0005638965.tif 000026
【図９】
0005638965.tif 000027
【図１０】
0005638965.tif 000028
【図１１】
0005638965.tif 000029
【図１２】
0005638965.tif 000030
【図１３】
0005638965.tif 000031
【図１４】
0005638965.tif 000032
【図１５】
0005638965.tif 000033